(57)【特許請求の範囲】
【請求項１】
少なくとも一部に電解質層を介して、増感色素を担持させた多孔質酸化物半導体層を有する作用極と対向して配される対極の製造方法であって、
導電性部材を炭化水素雰囲気下で処理することにより、該導電性部材の前記作用極と対向する側の面上に、該導電性部材の炭化物を形成する工程を少なくとも備えていることを特徴とする対極の製造方法。
【請求項２】
増感色素を担持させた多孔質酸化物半導体層を有し、窓極として機能する作用極と、少なくとも一部に電解質層を介して該作用極と対向して配される対極とを備えてなる光電変換素子の製造方法であって、
前記対極を作製するに際し、導電性部材を炭化水素雰囲気下で処理することにより、該導電性部材の前記作用極と対向する側の面上に、該導電性部材の炭化物を形成する工程を少なくとも備えていることを特徴とする光電変換素子の製造方法。
【発明の詳細な説明】
【技術分野】
【０００１】
本発明は、対極の製造方法及び光電変換素子の製造方法に関し、より詳細には、優れた耐食性を有する対極と、この対極を用いて長期安定性の向上を図った光電変換素子の製造方法に関する。
【背景技術】
【０００２】
環境問題、資源問題などを背景に、クリーンエネルギーとしての太陽電池が注目を集めている。太陽電池としては単結晶、多結晶あるいはアモルファスのシリコンを用いたものがある。しかし、従来のシリコン系太陽電池は製造コストが高い、原料供給が不充分などの課題が残されており、大幅普及には至っていない。
また、Ｃｕ−Ｉｎ−Ｓｅ系（ＣＩＳ系とも呼ぶ）などの化合物系太陽電池が開発されており、極めて高い光電変換効率を示すなど優れた特徴を有しているが、コストや環境負荷などの問題があり、やはり大幅普及への障害となっている。
【０００３】
これらに対して、色素増感型太陽電池は、スイスのグレッツェルらのグループなどから提案されたもので、安価で高い光電変換効率を得られる光電変換素子として着目されている（非特許文献１を参照）。
色素増感型太陽電池の概略構成は、透明な導電性の基板の上に、二酸化チタンなどの酸化物半導体微粒子（ナノ粒子）からなり、光増感色素が担持された多孔質膜を有する作用極と、この作用極に対向して設けられた対極とを備え、これらの作用極と対極との間に、酸化還元対を含有する電解質が充填されたものである。
【０００４】
この種の色素増感太陽電池は、太陽光などの入射光を吸収した光増感色素により酸化物半導体微粒子が増感され、作用極と対極との間に起電力が生じることにより、光エネルギーを電力に変換する光電変換素子として機能する。
【０００５】
電解質としては、Ｉ−  ／Ｉ３−などの酸化還元対をアセトニトリル等の有機溶媒に溶解させた電解液を用いることが一般的であり、この他、不揮発性のイオン性液体を用いた構成、液状の電解質を適当なゲル化剤でゲル化させ、擬固体化した構成、ｐ型半導体などの固体半導体を用いた構成などが知られている。
【０００６】
イオン性液体は常温溶融性塩とも呼ばれ、温室付近を含む広い温度範囲において安定な液体として存在する、正と負の電荷を帯びたイオンのみからなる塩である。このイオン性液体は実質的に蒸気圧を持たず、一般的な有機溶媒のような揮発、引火などの心配がないことから、揮発によるセル特性の低下の解決手段として期待されている。
【０００７】
対極には、おもに透明な導電性の電極基板または金属板に蒸着またはスパッタリングにより形成した白金膜を有する電極が用いられる。
【０００８】
しかしながら、白金膜を有する電極を対極として用いた場合、長期使用中に白金膜が脱離、溶解し発電特性が低下してしまうことがある。白金のほかにカーボンも色素増感型太陽電池の対極の触媒として働く。しかし、白金膜を有する導電性ガラスやカーボン単体の電極は電気抵抗が高いため十分な発電特性が得られない。
【非特許文献１】O'Regan B, Gratzel M. A low cost, high-efficiency solar cell based on dye-sensitized colloidal TiO2 films, Nature 1991;353:737-739
【発明の開示】
【発明が解決しようとする課題】
【０００９】
本発明は、このような従来の実情に鑑みて考案されたものであり、耐食性に優れた対極及びその製造方法と、この対極を利用することにより長期安定性に優れた光電変換素子及びその製造方法とを提供することを目的とする。
【課題を解決するための手段】
【００１１】
本発明の請求項１記載の対極の製造方法は、少なくとも一部に電解質層を介して、増感色素を担持させた多孔質酸化物半導体層を有する作用極と対向して配される対極の製造方法であって、導電性部材を炭化水素雰囲気下で処理することにより、該導電性部材の前記作用極と対向する側の面上に、該導電性部材の炭化物を形成する工程を少なくとも備えていることを特徴とする。
【００１３】
本発明の請求項２記載の光電変換素子の製造方法は、増感色素を担持させた多孔質酸化物半導体層を有し、窓極として機能する作用極と、少なくとも一部に電解質層を介して該作用極と対向して配される対極とを備えてなる光電変換素子の製造方法であって、前記対極を作製するに際し、導電性部材を炭化水素雰囲気下で処理することにより、該導電性部材の前記作用極と対向する側の面上に、該導電性部材の炭化物を形成する工程を少なくとも備えていることを特徴とする。
【発明の効果】
【００１４】
本発明では、対極の電解質層と接する部位が導電性と耐食性を備えているため、対極の劣化が抑えられ、電気抵抗が低いものとすることができる。その結果、本発明の光電変換素子は長期安定性に優れたものとなる。
【発明を実施するための最良の形態】
【００１５】
以下、本発明に係る光電変換素子の一実施形態を図面に基づいて説明する。
【００１６】
図１は、本発明に係る光電変換素子の一実施形態を示す概略断面図である。
図１において、符号１０は透明導電性基板、１１は透明基材、１２は透明導電膜、１３は多孔質酸化物半導体層、１４は作用極、１５は電解質層、１６は導電性部材、１８は対極、１９は封止部材、２０は積層体、３０は色素増感型光電変換素子をそれぞれ示している。
【００１７】
この光電変換素子３０は、作用極１４と、対極１８と、これらの間に封入された電解質からなる電解質層１５と、から概略構成され、電解質層１５を作用極１４と対極１８で挟んでなる積層体２０が、その外周部が封止部材１９によって接着、一体化されて光電変換素子として機能する。
【００１８】
そして本発明では、対極１８において、前記電解質層１５と接する部位１７が、導電性と共に耐食性を備えた部材からなることを特徴とする。電解質層１５と接する部位１７が耐食性を備えているため、導電性部材の侵食がなく、長期安定性に優れる対極とすることができる。
なお、前記部位１７としては、単層、複数からなる層、導電性部材１６の内部に拡散または結合しているなど、さまざまな形態が考えられる。
【００１９】
前記部位１７は、例えば、導電性部材１６の炭化物である。これによりカーボンの触媒能力をもち電気抵抗も低い対極を得ることができる。炭化物が形成されているため、導電性部材１６の侵食がなく、長期安定性に優れる対極１８を提供することができる。その結果、光電変換素子３０の光電変換効率を向上することができる。
【００２０】
前記導電性部材１６は、チタン、アルミ、鉄、ニッケル、コバルトから選択される１つまたは２つ以上の元素を含むことが好ましい。これらの金属は、炭化物を形成しやすい金属であり、これらの金属を使用することにより、炭化物を速やかに形成することができる。
【００２１】
前記部位１７の厚さとしては、特に限定されるものではないが、薄すぎると、耐食の効果が十分に得られず、また、厚すぎると、電極の抵抗が増大してしまうので、例えば、０．１〜１００μｍ程度とすることが好ましい。
【００２２】
作用極１４は、透明導電性基板１０をなす透明導電膜１２の一方の面に形成され、増感色素を担持させた多孔質酸化物半導体層１３とから構成されている。
透明導電性基板１０は、透明基材１１、および、その一方の面１１ａに形成された透明導電膜１２から概略構成されている。
【００２３】
透明基材１１としては、光透過性の素材からなる基板が用いられ、ガラス、ポリエチレンテレフタレート、ポリカーボネート、ポリエーテルスルホンなど、通常、光電変換素子の透明基材として用いられるものであればいかなるものでも用いることができる。透明基材１１は、これらの中から電解液への耐性などを考慮して適宜選択される。また、透明基材１１としては、用途上、できる限り光透過性に優れる基板が好ましく、透過率が９０％以上の基板がより好ましい。
【００２４】
透明導電膜１２は、透明基材１１に導電性を付与するために、その一方の面１１ａに形成された薄膜である。透明導電性基板の透明性を著しく損なわない構造とするために、透明導電膜１２は、導電性金属酸化物からなる薄膜であることが好ましい。
透明導電膜１２を形成する導電性金属酸化物としては、例えば、スズ添加酸化インジウム（ＩＴＯ）、フッ素添加酸化スズ（ＦＴＯ）、酸化スズ（ＳｎＯ２  ）などが用いられる。これらの中でも、成膜が容易かつ製造コストが安価であるという観点から、ＩＴＯ、ＦＴＯが好ましい。
【００２５】
また、透明導電膜１２は、ＦＴＯのみからなる単層の膜、または、ＩＴＯからなる膜にＦＴＯからなる膜が積層されてなる積層膜であることが好ましい。透明導電膜１２を、ＦＴＯのみからなる単層の膜、または、ＩＴＯからなる膜にＦＴＯからなる膜が積層されてなる積層膜とすることにより、可視域における光の吸収量が少なく、導電率が高い透明導電性基板を構成することができる。
【００２６】
多孔質酸化物半導体層１３は、透明導電膜１２の上に設けられており、その表面には増感色素が担持されている。多孔質酸化物半導体層１３を形成する半導体としては特に限定されず、通常、光電変換素子用の多孔質酸化物半導体を形成するのに用いられるものであれば、いかなるものでも用いることができる。このような半導体としては、例えば、酸化チタン（ＴｉＯ２  ）、酸化スズ（ＳｎＯ２  ）、酸化タングステン（ＷＯ３  ）、酸化亜鉛（ＺｎＯ）、酸化ニオブ（Ｎｂ２Ｏ５）などを用いることができる。
【００２７】
多孔質酸化物半導体層１３を形成する方法としては、例えば、市販の酸化物半導体微粒子を所望の分散媒に分散させた分散液、あるいは、ゾル−ゲル法により調製できるコロイド溶液を、必要に応じて所望の添加剤を添加した後、スクリーンプリント法、インクジェットプリント法、ロールコート法、ドクターブレード法、スプレー塗布法など公知の塗布方法により塗布した後、このポリマーマイクロビーズを加熱処理や化学処理により除去して空隙を形成させ多孔質化する方法などを適用することができる。
【００２８】
増感色素としては、ピピリジン構造、ターピリジン構造などを配位子に含むルテニウム錯体、ポリフィリン、フタロシアニンなどの含金属錯体、エオニン、ローダミン、モロシアンなどの有機色素などを適用することができ、これらの中から、用途、使用半導体に適した挙動を示すものを特に限定なく選ぶことができる。
【００２９】
電解質層１５は、多孔質酸化物半導体層１３内に電解液を含浸させてなるものか、または、多孔質酸化物半導体層１３内に電解液を含浸させた後に、この電解液を適当なゲル化剤を用いてゲル化（擬固体化）して、多孔質酸化物半導体層１３と一体に形成されてなるもの、あるいは、イオン性液体、酸化物半導体粒子および導電性粒子を含むゲル状の電解質が用いられる。
【００３０】
上記電解液としては、ヨウ素、ヨウ化物イオン、ターシャリ−ブチルピリジンなどの電解質成分が、エチレンカーボネートやメトキシアセトニトリルなどの有機溶媒に溶解されてなるものが用いられる。
この電解液をゲル化する際に用いられるゲル化剤としては、ポリフッ化ビニリデン、ポリエチレンオキサイド誘導体、アミノ酸誘導体などが挙げられる。
【００３１】
上記イオン性液体としては、特に限定されるものではないが、室温で液体であり、四級化された窒素原子を有する化合物をカチオンまたはアニオンとした常温溶融性塩が挙げられる。
常温溶融性塩のカチオンとしては、四級化イミダゾリウム誘導体、四級化ピリジニウム誘導体、四級化アンモニウム誘導体などが挙げられる。
常温溶融塩のアニオンとしては、ＢＦ４−、ＰＦ６−、Ｆ（ＨＦ）ｎ−、ビストリフルオロメチルスルホニルイミド[Ｎ（ＣＦ３ＳＯ２）２−]、ヨウ化物イオンなどが挙げられる。
イオン性液体の具体例としては、四級化イミダゾリウム系カチオンとヨウ化物イオンまたはビストリフルオロメチルスルホニルイミドイオンなどからなる塩類を挙げることができる。
【００３２】
上記酸化物半導体粒子としては、物質の種類や粒子サイズなどが特に限定されないが、イオン性液体を主体とする電解液との混和製に優れ、この電解液をゲル化させるようなものが用いられる。また、酸化物半導体粒子は、電解質の半導電性を低下させることがなく、電解質に含まれる他の共存成分に対する化学的安定性に優れることが必要である。特に、電解質がヨウ素／ヨウ化物イオンや、臭素／臭化物イオンなどの酸化還元対を含む場合であっても、酸化物半導体粒子は、酸化反応による劣化を生じないものが好ましい。
このような酸化物半導体粒子としては、ＴｉＯ２、ＳｎＯ２、ＷＯ３、ＺｎＯ、Ｎｂ２Ｏ５  、Ｉｎ２Ｏ３、ＺｒＯ２、Ｔａ２Ｏ５、Ｌａ２Ｏ３、ＳｒＴｉＯ３、Ｙ２Ｏ３、Ｈｏ２Ｏ３、Ｂｉ２Ｏ３、ＣｅＯ２、Ａｌ２Ｏ３  からなる群から選択される１種または２種以上の混合物が好ましく、二酸化チタン微粒子（ナノ粒子）が特に好ましい。この二酸化チタンの平均粒径は２ｎｍ〜１０００ｎｍ程度が好ましい。
【００３３】
上記導電性微粒子としては、導電体や半導体など、導電性を有する粒子が用いられる。この導電性粒子の比抵抗の範囲は、好ましくは１．０×１０−２Ω・ｃｍ以下であり、より好ましくは、１．０×１０−３Ω・ｃｍ以下である。また、導電性粒子の種類や粒子サイズなどは特に限定されないが、イオン性液体を主体とする電解液との混和性に優れ、この電解液をゲル化するようなものが用いられる。さらに、電解質中で酸化被膜（絶縁被膜）などを形成して導電性を低下させることがなく、電解質に含まれる他の共存成分に対する化学的安定性に優れることが必要である。特に、電解質がヨウ素／ヨウ化物イオンや、臭素／臭化物イオンなどの酸化還元対を含む場合でも、酸化反応による劣化を生じないものが好ましい。
【００３４】
このような導電性微粒子としては、カーボンを主体とする物質からなるものが挙げられ、具体例としては、カーボンナノチューブ、カーボンファイバ、カーボンブラックなどの粒子を例示できる。これらの物質の製造方法はいずれも公知であり、また、市販品を用いることもできる。
【００３５】
封止部材１９としては、対極１８をなす他の基材１６に対する接着性に優れるものであれば特に限定されないが、例えば、分子鎖中にカルボン酸基を有する熱可塑性樹脂からなる接着剤などが望ましく、具体的には、ハイミラン（三井デュポンリケミカル社製）、バイネル（三井デュポンリケミカル社製）、アロンアルファ（東亞合成社製）などが挙げられる。
【００３６】
次に、この実施形態の光電変換素子３０の製造方法を、図１を参照して説明する。
この実施形態では、まず、透明基材１１の一方の面１１ａの全域を覆うように透明導電膜１２を形成し、透明導電性基板１０を作製する。
透明導電膜１２を形成する方法としては、特に限定されるものではなく、例えば、スパッタリング法、ＣＶＤ（化学気相成長）法、スプレー熱分解法（ＳＰＤ法）、蒸着法などの薄膜形成法が挙げられる。
【００３７】
その中でも、前記透明導電膜１２は、スプレー熱分解法により形成されたものであることが好ましい。透明導電膜１２を、スプレー熱分解法により形成することで、容易にヘーズ率を制御することができる。また、スプレー熱分解法は、減圧システムが不要なため、製造工程の簡素化低コスト化を図ることができるので好適である。
【００３８】
次いで、透明導電膜１２を覆うように、多孔質酸化物半導体層１３を形成する。この多孔質酸化物半導体層１３の形成は、主に塗布工程と乾燥・焼成工程からなる。
塗布工程とは、例えばＴｉＯ２  粉末と界面活性剤を所定の比率で混ぜ合わせてなるＴｉＯ２  コロイドのペーストを、親水性化を図った透明導電膜１２の表面に塗布するものである。その際、親水性化を図った透明導電膜１２の表面に塗布するものである。その際、塗布法としては、加圧手段（例えば、ガラス棒）を用いて前記コロイドを透明導電膜１２上に押し付けながら、塗布されたコロイドが均一な厚さを保つように、加圧手段を透明導電膜１２の上空を移動させる方法が挙げられる。
【００３９】
乾燥・焼成工程とは、例えば大気雰囲気中におよそ３０分間、室温にて放置し、塗布されたコロイドを乾燥させた後、電気炉を用いおよそ１時間、４５０℃の温度にて焼成する方法が挙げられる。
【００４０】
次に、この塗布工程と乾燥・焼成工程により形成された多孔質酸化物半導体層１３に対して色素担持を行う。
色素担持用の色素溶液は、例えばアセトニトリルとｔ−ブタノールを容積比で１：１とした溶媒に対して極微量のＮ３粉末を加えて調整したものを予め準備しておく。
シャーレ状の容器内に入れた色素溶媒に、多孔質酸化物半導体層１３を浸した状態とし、暗所にて一昼夜（およそ２０時間）浸漬する。その後、色素溶液から取り出した多孔質酸化物半導体層１３は、アセトニトリルとｔ−ブタノールからなる混合溶液を用い洗浄する。
上述した工程により、色素担持したＴｉＯ２  薄膜からなる多孔質酸化物半導体層１３を透明基板上に設けてなる作用極１４（窓極とも呼ぶ）を得る。
【００４１】
一方、対極１８の作製において、導電性部材１６を炭化水素雰囲気下で処理することにより、該導電性部材１６の前記作用極と対向する側の面上に、該導電性部材１６の炭化物を形成する工程を少なくとも備えている。
導電性部材１６を炭化水素雰囲気中で熱処理を行うことにより、該導電性部材の一面上に、該導電性部材１６の炭化物を容易に形成することができる。
炭化水素としては、例えば、メタン、エタン、アセチレン等の気体、ベンゼン、ヘキサン等の液体が挙げられる。
この対極１８には、その厚み方向に貫通する穴を少なくとも２ヶ所設ける。この穴は、後述する電解液を注入する際の注入口である。
【００４２】
色素担持させたＴｉＯ２  薄膜からなる多孔質酸化物半導体層１３が上方をなすように作用極１４を配置し、この多孔質酸化物半導体層１３と導電膜１７が対向するように、対極１８を作用極１４に重ねて設けることにより積層体２０が形成される。その後、積層体２０の側部、すなわち作用極１４と対極１８の重なった外周付近を、例えばエポキシ樹脂からなる封止部材１９で封止する。
【００４３】
封止部材１９が乾いて固化した後、積層体２０の空隙、すなわち作用極１４と対極１８と封止部材１９で囲まれた空間内に、対極１８に設けた注入口から電解質溶液を注入する。これにより色素増感型の光電変換素子３０が形成される。
【００４４】
この光電変換素子３０は、対極１８において、電解質層１５と接する部位１７が導電性と耐食性を備えているため、対極の劣化が抑えられ、電気抵抗が低いものとすることができる。その結果、光電変換素子３０は長期安定性に優れたものとなる。
【００４５】
以上、本発明の光電変換素子について説明してきたが、本発明は上記の例に限定されるものではなく、必要に応じて適宜変更が可能である。
【実施例】
【００４６】
以下のようにして、色素増感型の光電変換素子を作製した。
【００４７】
（実施例１）
透明電極基板として、ＦＴＯ膜付きガラス基板を用い、この透明電極基板のＦＴＯ膜（導電層）側の表面に、平均粒径２０ｎｍの酸化チタンのスラリー状分散水溶液を塗布し、乾燥後、４５０℃にて１時間加熱処理することにより、厚さ７μｍの酸化物半導体多孔質膜を形成した。さらにルテニウムビピリジン錯体（Ｎ３色素）のエタノール溶液中に１晩浸漬して色素を担持させ、作用極を得た。
【００４８】
一方、Ｔｉ基板を容器内に入れ、アセチレン雰囲気下で６００℃、１時間熱処理を行った。この基板の表面にＴｉＣの炭化層が形成されていた。この表面を炭化させたＴｉ基板を対極として用いた。
【００４９】
電解液として、ヨウ素／ヨウ化物イオンレドックス対を含有するイオン性液体（１−エチル−３−メチルイミダゾリウム−ビス（トリフルオロメチルスルホニルイミド））からなる電解液を調製した。
得られた作用極と対極との間に電解液を介在させて積層し、色素増感型の光電変換素子を作製した。
【００５０】
（比較例１）
対極としてカーボン板を用いたこと以外は、実施例１と同様にして光電変換素子を作製した。
【００５１】
（比較例２）
対極として、ガラス基板上にＦＴＯ（フッ素ドープ酸化スズ）を成膜し、さらにその上に白金をスパッタリング法により成膜したものを用いたこと以外は、実施例１と同様にして光電変換素子を作製した。
【００５２】
（実施例２）
電解質として、実施例１で調製した電解液に酸化チタンナノ粒子を１０ｗｔ％混合し、遠心分離することにより作成したナノコンポジットゲル電解質を用いたこと以外は、実施例１と同様にして光電変換素子を作製した。
【００５３】
（比較例３）
対極としてカーボン板を用いたこと以外は、実施例２と同様にして光電変換素子を作製した。
【００５４】
（比較例４）
対極として、ガラス基板上にＦＴＯ（フッ素ドープ酸化スズ）を成膜し、さらにその上に白金をスパッタリング法により成膜したものを用いたこと以外は、実施例２と同様にして光電変換素子を作製した。
【００５５】
以上のようにして得られた各実施例および比較例の光電変換素子について、光電変換効率を測定した。また、長期安定性として、作成直後と１０００時間の光照射後のセルの光電変換効率の変化を調べた。その結果を表１および表２に示す。
【００５６】
【表１】
0005191631.tif 000002
【００５７】
【表２】
0005191631.tif 000003
【００５８】
表１および表２から明らかなように、表面を炭化させた金属板を対極として用いた実施例では、対極の電気抵抗を低くすることができ、比較例に比べていずれも高い光電変換効率が得られることがわかった。また、表面を炭化させた金属板を対極として用いた実施例では、対極の劣化が抑えられ、１０００時間後も光電変換効率が低下せず長期安定性に優れた光電変換素子を実現することができることがわかった。
【産業上の利用可能性】
【００５９】
本発明は、太陽電池に代表される光電変換素子およびその対極に適用可能である。
【図面の簡単な説明】
【００６０】
【図１】本発明に係る光電変換素子の一例を示す概略断面図である。
【符号の説明】
【００６１】
１０  透明導電性基板、１１  透明基材、１２  透明導電膜、１３  多孔質酸化物半導体層、１４  作用極（窓極）、１５  電解質層、１６  導電性部材、１７  部位、１８  対極、１９  封止部材、２０  積層体、３０  光電変換素子。
【図１】
0005191631.tif 000004